【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
ケトンとフェノールとの反応によるビスフェノールの工業規模での連続製造方法であって、当該方法が、フェノール／ケトンモル比４〜６５のフェノールとケトンを含む供給原料を重量時間空間速度０．１〜１０及び初期温度３０〜１００℃で改質イオン交換樹脂触媒に流して反応させて流出液を生成させることを含んでなり、ケトンに含まれるメタノールが２５０ｐｐｍであり、改質イオン交換樹脂触媒が酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜８％であり、該樹脂がメルカプト系促進剤を用いた酸性部位の中和によって改質されていてその中和度が樹脂酸性部位の３５〜７５モル％であり、メルカプト系促進剤が以下の式の促進剤化合物Ｉ及びII、それらの誘導体及び混合物からなる群から選択され、流出液が初期温度よりも４〜４０℃高い温度を有する、方法。
【化１】
2006509818.tif 000001
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキル基である。
【請求項２】
前記ケトンがアセトンであり、前記フェノールが非置換ヒドロキシルベンゼンである、請求項１記載の方法。
【請求項３】
アセトンとフェノールとの反応によるビスフェノールＡの工業規模での連続製造方法であって、当該方法が、フェノール／アセトンモル比５〜４０のフェノールとアセトンを含む供給原料を０．５〜３の重量時間空間速度、３０〜８０℃の初期温度で改質イオン交換樹脂触媒に流して反応させて流出液を生成させることを含んでなり、アセトンに含まれるメタノールが２５０ｐｐｍであり、改質イオン交換樹脂触媒が酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜４％であり、該樹脂がメルカプト系促進剤を用いた酸性部位の中和によって改質されていてその中和度が樹脂酸性部位の３５〜４５モル％であり、メルカプト系促進剤が以下の式の促進剤化合物Ｉ及びII、それらの誘導体及び混合物からなる群から選択され、さらに流出液が初期温度よりも１５〜２５℃高い温度を有する、方法。
【化２】
2006509818.tif 000002
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキル基である。
【請求項４】
ポリカーボネートの製造方法であって、当該方法が、フェノール／ケトンモル比４〜６５のフェノールとケトンを含む供給原料を、重量時間空間速度０．１〜１０及び初期温度３０〜１００℃で改質イオン交換樹脂触媒に流して供給原料を反応させて流出液を生成させることによってビスフェノールを合成し、重合触媒の存在下でビスフェノールを炭酸誘導体又は炭酸ジエステルと反応させることを含んでなり、ケトンに含まれるメタノールが２５０ｐｐｍであり、改質イオン交換樹脂触媒が、酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜８％であり、該樹脂がメルカプト系促進剤による酸性部位の中和によって改質されていてその中和度が樹脂酸性部位の３５〜７５モル％であり、メルカプト系促進剤が以下の式の促進剤化合物Ｉ及びII、それらの誘導体及び混合物からなる群から選択され、さらに流出液が初期温度よりも４〜４０℃高い温度を有する、方法。
【化３】
2006509818.tif 000003
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキル基である。
【請求項５】
ポリカーボネートの製造方法であって、当該方法が、フェノール／アセトンモル比５〜４０のフェノールとアセトンを含む供給原料を重量時間空間速度０．５〜３及び初期温度３０〜８０℃で改質イオン交換樹脂触媒に流して供給原料を反応させて流出液を生成させることによってビスフェノールＡを合成し、ビスフェノールＡを重合触媒の存在下で炭酸誘導体又は炭酸ジエステルと反応させることを含んでなり、アセトンに含まれるメタノールが２５０ｐｐｍであり、改質イオン交換樹脂触媒が、酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜４％であり、該樹脂がメルカプト系促進剤による酸性部位の中和によって改質されていてその中和度が樹脂酸性部位の３５〜４５モル％であり、メルカプト系促進剤が以下の式の促進剤化合物Ｉ及びII、これらの誘導体及び混合物からなる群から選択され、さらに流出液が初期温度よりも１５〜２５℃高い温度を有する、方法。
【化４】
2006509818.tif 000004
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキル基である。
【請求項６】
ケトンとフェノールとの反応によるビスフェノールの工業規模での連続製造方法であって、当該方法が、フェノール／ケトンモル比４〜６５のフェノールとケトンを含む供給原料を重量時間空間速度０．１〜１０及び初期温度３０〜１００℃で１５０ｋｇ以上の改質イオン交換樹脂触媒に流して供給原料を反応させることを含んでなり、ケトンに含まれるメタノールが２５０ｐｐｍであり、改質イオン交換樹脂触媒が酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜８％であり、該樹脂がメルカプト系促進剤による酸性部位の中和によって改質されていてその中和度が樹脂酸性部位の３５〜７５モル％であり、メルカプト系促進剤が以下の式の促進剤化合物Ｉ及びII、これらの誘導体及び混合物からなる群から選択される、方法。
【化５】
2006509818.tif 000005
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキルである。
【請求項７】
アセトンとフェノールとの反応によるビスフェノールＡの工業規模での連続製造方法であって、当該方法が、フェノール／アセトンモル比５〜４０のフェノールとアセトンを含む供給原料を重量時間空間速度０．５〜３及び初期温度３０〜８０℃で１５０ｋｇ以上の改質イオン交換樹脂に流して供給原料を反応させることを含んでなり、アセトンに含まれるメタノールが２５０ｐｐｍであり、改質イオン交換樹脂触媒が酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜４％であり、該樹脂がメルカプト系促進剤による酸性部位の中和によって改質されていてその中和度が樹脂酸性部位の３５〜４５モル％であり、メルカプト系促進剤が以下の式のＩ及びIIを有する促進剤化合物、これらの誘導体及び混合物からなる群から選択される、方法。
【化６】
2006509818.tif 000006
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキル基である。
【請求項８】
ポリカーボネートの製造方法であって、当該方法が、フェノール／ケトンモル比４〜６５のフェノールとケトンを含む供給原料を重量時間空間速度０．１〜１０及び初期温度３０〜１００℃で１５０ｋｇ以上の改質イオン交換樹脂触媒に流して供給原料を反応させることによってビスフェノールを合成し、ビスフェノールを重合触媒の存在下で炭酸誘導体又は炭酸ジエステルと反応させることを含んでなり、ケトンに含まれるメタノールが２５０ｐｐｍであり、改質イオン交換樹脂触媒が酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜８％であり、該樹脂がメルカプト系促進剤による酸性部位の中和によって改質されていてその中和度が樹脂酸性部位の３５〜７５モル％であり、メルカプト系促進剤が以下の式の促進剤化合物Ｉ及びII、これらの誘導体及び混合物からなる群から選択される、方法。
【化７】
2006509818.tif 000007
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキル基である。
【請求項９】
ポリカーボネートの製造方法であって、当該方法が、フェノール／アセトンモル比５〜４０のフェノールとアセトンを含む供給原料を重量時間空間速度０．５〜３及び初期温度３０〜８０℃で１５０ｋｇ以上の改質交換樹脂触媒に流して供給原料を反応させることによってビスフェノールＡを合成し、ビスフェノールＡを重合触媒の存在下で炭酸誘導体又は炭酸ジエステルと反応させることを含んでなり、アセトンに含まれるメタノールが２５０ｐｐｍであり、改質イオン交換樹脂触媒が酸性部位を有する架橋ゲル状酸官能化ポリスチレン樹脂からなるもので、その改質前の酸性ミリ当量値が乾燥状態で触媒１ｇ当たり３．５以上であり、その架橋度が１．５〜４％であり、該樹脂がメルカプト系促進剤による酸性部位の中和によって改質されていてその中和度が樹脂酸性部位の３５〜４５モル％であり、メルカプト系促進剤が以下の式の促進剤化合物Ｉ及びII、これらの誘導体及び混合物からなる群から選択される、方法。
【化８】
2006509818.tif 000008
式中、Ｒ1は炭素数１〜１０のアルキレンであり、Ｒ2は水素、ｔ−ブチル又はアシルであり、Ｒ3は水素、Ｃ1〜Ｃ5カルボキシレート又は炭素数１〜１０の枝分れ、非枝分れ若しくは環状アルキル基である。
【請求項１０】
ケトンとフェノールとの反応によってフェノール、パラ−パラ及びオルト−パラビスフェノールを含むビスフェノールを形成する工業規模の連続反応の流出液であって、パラ−パラ：オルト−パラ比が４０．０を超え、パラ−パラビスフェノールの量が流出液の全重量からフェノールの重量を引いた重量を基準にして９３重量％以上であり、ビスフェノールの全量が流出液の全重量を基準にして１０重量％以上である、流出液。